(57)【要約】【課題】シックハウス症候群の原因物質であるホルムアルデヒドやトルエン、さらに、アンダーフロア空調のコンクリートから発生するアンモニア、塗料臭などの臭いに対して優れた脱臭効果を有し、かつ断熱性能を兼ね備えた脱臭カーペットを提供する。【解決手段】平衡濃度１ｐｐｍでのホルムアルデヒドの平衡吸着量が３０ｍｇ／ｍ２以上、平衡濃度１ｐｐｍでのトルエンの平衡吸着量が４０ｍｇ／ｍ２以上，かつ平衡濃度１ｐｐｍでのアンモニア平衡吸着量が４０ｍｇ／ｍ２以上である脱臭カーペット。この脱臭カーペットは、熱伝導率が０．０６０Ｗ／ｍＫ以下であることが好ましい。【選択図】　　　　図１
2004065641.tif 000002
【特許請求の範囲】
【請求項１】
平衡濃度１ｐｐｍでのホルムアルデヒドの平衡吸着量が３０ｍｇ／ｍ２以上、平衡濃度１ｐｐｍでのトルエンの平衡吸着量が４０ｍｇ／ｍ２以上、かつ平衡濃度１ｐｐｍでのアンモニア平衡吸着量が４０ｍｇ／ｍ２以上であることを特徴とする脱臭カーペット。
【請求項２】
熱伝導率が０．０６０Ｗ／ｍＫ以下であることを特徴とする請求項１記載の脱臭カーペット。
【発明の詳細な説明】
【０００１】
【発明の属する技術分野】
本発明は、ホルムアルデヒド、トルエン、アンモニアなどのＶＯＣ（揮発性有機化合物）の吸着性能と断熱性能に優れた脱臭カーペットに関するものである。
【０００２】
【従来の技術】
近年、居住、オフィスビル環境の高密度化、気密性の向上などから、生活臭の問題は以前よりも深刻になっている。この臭いの原因となる成分としては、アンモニア、トリメチルアミン、硫化水素、メチルメルカプタン、酢酸等があり、中でもタバコ臭はその代表的なものである。
【０００３】
また、床材、壁材等の建材から発生するホルムアルデヒド、アセトアルデヒド等の化学物質は、臭気としてはほとんど認識されない濃度レベルであっても、いわゆる「シックハウス症候群」を引き起こす原因になることが報告されている。
【０００４】
このように、生活空間においては、様々な臭気が存在するのみならず、　臭気としてはほとんど認識されないレベルの濃度であっても前述のような「シ　ックハウス症候群」と呼ばれる症状の原因となるホルムアルデヒド、アセトア　ルデヒド等の化学物質も存在している。
【０００５】
また、オフィスビルでは、ＯＡ化の進展により電気や通信ケーブル等の配線を二重床（ＯＡフロア）内に収納するケースが増加しており、ＯＡフロアに床吹き出し口を設置するアンダーフロア空調が最近多く施工されている。この場合、床面のコンクリートから発生するアンモニア、塗料臭などの臭いが吹き出しオフィス環境を汚すという問題も生じている。
【０００６】
このような問題を解決するものとして、消臭機能が付与されたカーペットが注目されている。
ところで、この種のカーペットは、従来、表面繊維部に、所定量の消臭剤を担持させることによって、消臭機能を付与しているのが一般的である。例えば特開平９−７８４５２号公報には、ヒドラジド化合物と多官能性モノマーとの架橋体を繊維表面に固着させた消臭カーペットが開示されている。また特開平９−２８７７８号公報には、分子内に第一級アミノ基を有する化合物及び珪酸マグネシウム質粘土鉱物からなる消臭剤を樹脂で繊維表面に固着させた消臭カーペットが開示されている。さらに特開平１１−１１３７２０号公報、特開２０００−１４５２０号公報には、ヒドラジン誘導体と無機化合物をバッキング剤中に練り込んだ消臭カーペットが開示されている。特開２００１−２１８６６８号公報には、アミン化合物と無機物をカーペット表面繊維とバッキング部に担持させた消臭カーぺットが開示されている。
【０００７】
しかしながら、上記のカーペットの脱臭性能は、消臭剤を繊維表面に固着する場合は担持量が低いこと、また消臭剤をバッキング剤に練り込んで使用する場合は、消臭剤が表面に出てこないため、さらに表面繊維とバッキング部に担持する場合も、上記と同等の理由で消臭効果が低いという欠点を有している。
【０００８】
また、アンダーフロア空調に脱臭カーペットを使用する場合、床面のコンクリートから発生するアンモニアなどのにおいを除去するだけでなく、空調の効率をよくするためにコンクリートからの熱を遮断する断熱性能も必要となる。しかしながら、未だ脱臭性能と断熱性能を兼ね備えたカーペットは提案されていない。
【０００９】
【発明が解決しようとする課題】
本発明は、このような現状に鑑みてなされたものであり、優れた脱臭性能を有する脱臭カーペットと、優れた脱臭性能に加えて断熱性能をも有する脱臭カーペットを提供することを技術的な課題とするものである。
【００１０】
【課題を解決するための手段】
本発明は、上記の課題を達成するために、次の構成を有するものである。
（１）平衡濃度１ｐｐｍでのホルムアルデヒドの平衡吸着量が３０ｍｇ／ｍ２以上、　平衡濃度１ｐｐｍでのトルエンの平衡吸着量が４０ｍｇ／ｍ２以上，かつ平衡濃度　１ｐｐｍでのアンモニア平衡吸着量が４０ｍｇ／ｍ２以上であることを特徴とす　る脱臭カーペット。
（２）熱伝導率が０．０６０Ｗ／ｍＫ以下であることを特徴とする上記（１）記載の脱臭カー　ペット。
【００１１】
【発明の実施の形態】
以下、本発明について詳細に説明する。
本発明の脱臭カーペットは、平衡濃度１ｐｐｍでのホルムアルデヒドの平衡吸着量が３０ｍｇ／ｍ２以上、特に６０ｍｇ／ｍ２以上が好ましい。また平衡濃度１ｐｐｍでのトルエンの平衡吸着量が４０ｍｇ／ｍ２以上、特に７０ｍｇ／ｍ２以上が好ましい。さらに平衡濃度１ｐｐｍでのアンモニア平衡吸着量が４０ｍｇ／ｍ２以上であり、６０ｍｇ／ｍ２以上が好ましい。平衡濃度１ｐｐｍでのホルムアルデヒドの平衡吸着量が３０ｍｇ／ｍ２未満、あるいは平衡濃度１ｐｐｍでのトルエンの平衡吸着量が４０ｍｇ／ｍ２未満、あるいは平衡濃度１ｐｐｍでのアンモニア平衡吸着量が４０ｍｇ／ｍ２未満であると、脱臭性能が不十分である。
【００１２】
脱臭カーペットに上記の吸着特性を付与する方法は特に限定されるものではないが、カーペットの全面に上記の吸着特性を付与できる活性炭シートを用いるのが好ましい。すなわち、平衡濃度１ｐｐｍでのホルムアルデヒドの平衡吸着量が３０ｍｇ／ｍ２以上、平衡濃度１ｐｐｍでのトルエンの平衡吸着量が４０ｍｇ／ｍ２以上、かつ平衡濃度１ｐｐｍでのアンモニア平衡吸着量が４０ｍｇ／ｍ２以上である活性炭繊維シートをカーペットの全面使用すればよいが、例えばユニチカ株式会社から「アドール　Ａ−タイフ゜」として上市されている低級アルデヒドガス除去用活性炭繊維を使用した「デキシーシートＡ」が好ましい。
【００１３】
また、本発明の脱臭カーペットは、０．０６０Ｗ／ｍＫ以下、特に０．０５０Ｗ／ｍＫ以下の熱伝導率を有することが好ましい。この値が０．０６０Ｗ／ｍＫを超えると断熱性能が不十分であり、アンダーフロア空調用等に使用した場合、エネルギー効率が悪くなる。
【００１４】
次に、本発明の脱臭カーペットの実施態様を図１、２を用いて説明する。
図１のカーペットは、表面繊維部Ａ（２，３，４）と裏面バッキング部Ｂ（１）で構成されており、表面繊維部Ａは、基布２、パイル部３と活性炭繊維シート４からなる。基布２の素材は特に限定されるものではなく、例えば、ポリエステル繊維、ナイロン繊維、ポリプロピレン繊維、アクリル繊維等の合成繊維、あるいは麻、綿、羊毛等の天然繊維等の繊維からなる糸を製編織した布地の他、各種の繊維や糸をニードリング等により機械的に結合した不織布等を使用できる。
【００１５】
また、パイル部３の素材も特に限定されるものではなく、ポリエステル繊維、ナイロン繊維、ポリプロピレン繊維、アクリル繊維、レーヨン繊維等の繊維からなるもの等を好適に使用でき、その他、麻、綿、羊毛等の天然繊維からなるもの等を使用できる。さらに、パイル部３の形成手段も特に限定されるものではなく、例えばモケット等のように経パイル織、緯パイル織等の製織によりパイル部３を形成する手段、タフティングマシン等によりパイル糸を植毛してパイル部３を形成する手段、編機によりパイル部３を形成する手段、接着剤を用いてパイル糸を接着してパイル部３を形成する手段等を用いることができる。パイル部３の形態も特に限定されず、カットパイル、ループパイル等いずれの形態であってもよい。
さらに、活性炭繊維シート４は、前述したような、吸着特性のシート、例えばユニチカ株式会社から販売されている「デキシーシートＡ」が好ましく使用できる。
【００１６】
裏面バッキング部Ｂ（１）の材質も特に限定されず、例えば樹脂組成物としては、アクリル系、ウレタン系、ポリ塩化ビニル、ポリエチレン、ポリプロピレン、エチレン−酢酸ビニル共重合体（ＥＶＡ）等の樹脂を使用することができる。ゴム組成物のゴム成分としては、ＳＢＲ（スチレン−ブタジエンゴム）、ＭＢＲ（メチルメタクリレート−ブタジエンゴム）、ＮＢＲ（アクリロニトリル−ブタジエンゴム）、あるいは天然ゴム等が挙げられる。さらに、ジュート、ポリプロピレン織布、ポリエステル織布、ポリウレタンフォーム、ポリプロピレンフォーム、ポリプロピレン長繊維不織布、ポリエステル長繊維不織布、ポリエステル短繊維不織布、コットン不織布なども使用することができる。
【００１７】
表面繊維部Ａと裏面バッキング部Ｂとを貼り付けるバッキング剤は、カーペットやカーマット等に用いる通常のバッキング剤を用いればよく、具体的には、そのガラス転移点（Ｔｇ）が−３０℃以下であればどのような樹脂でも使用することができ、例えば自己架橋型アクリル樹脂、メタアクリル樹脂、ウレタン樹脂、シリコン樹脂、グリオキザール樹脂、酢酸ビニル樹脂、塩化ビニリデン樹脂、ブタジエン樹脂、メラミン樹脂、エポキシ樹脂、アクリル−シリコン共重合体樹脂、エチレン−酢酸ビニル共重合体樹脂、イソプチレン無水マレイン酸共重合体樹脂、エチレン−スチレン−アクリレート−メタアクリレート共重合体樹脂などが挙げられる。また、これらの樹脂を２種類以上混合して使用してもよい。
【００１８】
次に、図２の脱臭カーペットは、表面繊維部Ａが活性炭繊維シート４のみからなるものであり、活性炭繊維シート４と裏面バッキング部Ｂ（１）は、エチレン−酢酸ビニル樹脂系ホットメルト接着剤などで接着することができる。
【００１９】
本発明の脱臭カーペットは、図１，２の形態に限定されるものではなく、例えば図１において、活性炭繊維シート４は使用せず、バッキング部Ｂ（１）の代わりに活性炭繊維シートを使用し、パイル加工時に張り付けることも可能である。
【００２０】
さらに、カーペットの諸性質の向上を目的として、抗菌剤、親水化剤、難燃剤等の添加剤を、本発明の効果を妨げない範囲で適宜配合することができる。
【００２１】
本発明の脱臭カーペットは、一般家庭用、ホテル、レストラン、学校、病院、オフィスビルなどの業務用、自動車、航空機などの産業資材用などに好適に用いられる。特に、図２の脱臭カーペットは、オフィスビルなどのアンダーフロア空調システムのコンクリート面に敷設することによりアンダーフロアから発生する臭い成分の除去ができる。さらに断熱効果も期待できるため省エネルギーにも貢献できる。
【００２２】
【実施例】
次に、本発明を実施例により具体的に説明する。なお、各種の物性は、次のようにして測定した。
（１）ホルムアルデヒド、トルエン、アンモニアの平行濃度１ｐｐｍでの平衡吸着量
脱臭カーペットから質量が異なるようにそれぞれ５個の小片をカットし、それぞれホルムアルデヒド、トルエン、アンモニアガス濃度５００ｐｐｍ、ガス容量３Ｌのテドラ−バッグ中に２４時間静置し、２４時間後の各々のガス濃度を北川式検知管で測定した。それらのデ−タをグラフにプロットして求めた平衡濃度と平衡吸着量の関係式から、平衡濃度１ｐｐｍ時の平衡吸着量を求めた。
【００２３】
（２）断熱性能
サーモラボＩＩ型（カトーテック株式会社製、ＫＥＳ−Ｆ７）を使用して熱
損失速度Ｗを測定し、下記式により熱伝導率を計算した。
熱伝導率＝（Ｗ・Ｄ／Ａ・ΔＴ）・１００　　（Ｗ／ｍＫ）
Ｄ：試料厚み（ｃｍ）　Ａ：熱板面積（ｃｍ２）
【００２４】
実施例１
１０００デニール４８フィラメントのトリローバル断面ナイロン６ＢＣＦ糸２本をフォルクマン社製ダイレクトケブラー撚糸機を用いて、上撚２００Ｔ／Ｍ、下撚２００Ｔ／Ｍの諸撚糸とし、スペルバ社製スチームセット機で、撚り止めを１３０℃×１分間の条件で行った。得られた諸撚り加工糸をチーズ染色機により含金染料で染色し、得られた染色糸をタフティング機により、ポリエステル長繊維不織布（ユニチカ社製　マリックス　目付　９０ｇ／ｍ２）と活性炭繊維シート（ユニチカ社製　デキシーシートＡ　目付：６０ｇ／ｍ２）からなる基布に１／８ゲージ、パイル長１０ｍｍ、パイル目付１２００ｇ／ｍ２　の規格でタフトした。バッキング剤（ＳＢＲラテックス）をロールコーターによりプレコートバッキング（塗布量：２００ｇ／ｍ２　）を行い、最後に裏面にゴム張り仕上げを行って、図１のような脱臭カーペットを得た。
【００２５】
実施例２
ポリエステル長繊維不織布（ユニチカ社製　アピール　目付：３００ｇ／ｍ２）と活性炭繊維シート（ユニチカ社製　デキシーシートＡ　目付：６０ｇ／ｍ２）をエチレン−酢酸ビニル樹脂系ホットメルト接着剤により貼り合わせ、図２のような脱臭カーペットを作製した。
【００２６】
比較例１
活性炭繊維シートを使用しない以外は実施例１と同様に行い、カーペットを作製した。
【００２７】
比較例２
活性炭繊維シートを使用しない以外は実施例２と同様に行い、カーペットを作製した。
【００２８】
比較例３
特開平１１−１１３７２０号公報の実施例１に従い、消臭カーペットを作製した。すなわち、１０００デニール４８フィラメントのトリローバル断面ナイロンＢＣＦ糸２本をフォルクマン社製ダイレクトケブラー撚糸機を用いて、上撚２００Ｔ／Ｍ、下撚２００Ｔ／Ｍの諸撚糸とし、スペルバ社製スチームセット機で、撚り止めを１３０℃×１分間の条件で行った。得られた諸撚り加工糸をチーズ染色機を用いて含金染料で染色し、得られた染色糸をタフティング機を用いて、実施例１と同じポリエステル長繊維不織布に１／８ゲージ、パイル長１０ｍｍ、パイル目付１２００ｇ／ｍ２　の規格でタフトした。これに、下記処方１のバッキング剤をロールコーターを用いてプレコートバッキング（塗布量：２００ｇ／ｍ２　）を行い、最後に裏面にゴム張り仕上げを行って、カットパイルカーペットを得た。
処方１
ＳＢＲラテックス　８４質量％、アジピン酸ジヒドラジド　５質量％、ゼオライト　５質量％、酸化アルミニウム　５質量％、アクチノールＲ−１００　１質量％（松本油脂製薬（株）製，界面活性剤）
【００２９】
比較例４
通常活性炭繊維アドール（比表面積１０００ｍ２／ｇ）を使用した活性炭繊維シート（ＦＭＳ−Ｂ０１２、目付６０ｇ／ｍ２）を使用した以外は実施例２と同様に行い、カーペットを作製した。
実施例１，２と比較例１〜４で得られたカーペットの平衡濃度１ｐｐｍ時の平衡吸着量のデータと熱伝導率を表１に示す。
【００３０】
【表１】
2004065641.tif 000003
【００３１】
表１から明らかなように、実施例１，２で得られた脱臭カーペットは、ホルムアルデヒド、トルエン、アンモニアいずれの吸着量も大きく、熱伝導率が低く、断熱性が高いものであった。
一方、比較例１〜３で得られたカーペットは、断熱効果はあるが脱臭効果が小さいものであった。また、比較例４で得られたカーペットは、通常活性炭繊維を使用しているためトルエンの脱臭効果は高いが、ホルムアルデヒド、アンモニアの脱臭性能が低いものであった。
【００３２】
【発明の効果】
本発明の脱臭カーペットは、住宅内に敷設することによりシックハウス症候群の原因物質であるホルムアルデヒドやトルエン等のＶＯＣが除去でき、快適な居住区間の創出が可能となる。また、断熱性能も有するため、オフィスビルのアンダーフロア空調のコンクリート床に敷設することにより省エネ効果も期待できる上に、空調時に出るいやな臭いを除去することができ、オフィス環境が改善されるという効果がある。
【図面の簡単な説明】
【図１】本発明の脱臭カーペットの一実施態様を示す断面図である。
【図２】本発明の脱臭カーペットの他の実施態様を示す断面図である。
【符号の説明】
１　裏面バッキング部Ｂ
２　基布
３　パイル部
４　活性炭繊維シート
【図１】
2004065641.tif 000004
【図２】
2004065641.tif 000005